(57)【特許請求の範囲】
【請求項１】
ポリエステル系樹脂又はポリアミド系樹脂から構成されるポリエステル系又はポリアミド系スパンボンド不織布であって、該ポリエステル系樹脂又はポリアミド系樹脂に、粒子径１５０ｎｍ〜２５０ｎｍの二酸化炭素発生量抑制剤が分散され、０．０３〜０．３０重量％で含有されており、かつ、該二酸化炭素発生量抑制剤が、酸化マグネシウム、アルミノケイ酸塩、及びチタン酸化合物からなる群から選ばれる少なくとも１種であることを特徴とする前記不織布。
【請求項２】
前記不織布の引張強度が２０〜４００Ｎ／５０ｍｍであり、引張伸度が１０〜７０％であり、かつ、タフネス指数が４０〜３００である、請求項１に記載のスパンボンド不織布。
【請求項３】
前記不織布を構成する繊維の平均単糸繊度が０．７〜３．０ｄｔｅｘであり、かつ、前記不織布の目付が８〜１００ｇ／ｍ２である、請求項１又は２に記載のスパンボンド不織布。
【請求項４】
前記ポリエステル系樹脂又はポリアミド系樹脂に分散助剤がさらに含有されている、請求項１〜３のいずれか１項に記載のスパンボンド不織布。
【請求項５】
前記分散助剤が、脂肪酸金属塩、高分子界面活性剤、及び両親媒性脂質から成る群から選ばれる少なくとも１種である、請求項４に記載のスパンボンド不織布。
【請求項６】
前記ポリエステル系樹脂又はポリアミド系樹脂が、ポリエチレンテレフタレート、ポリブチレンテレフタレート、ナイロン６、及びナイロン６６からなる群から選ばれる少なくとも１種である、請求項１〜５いずれか１項に記載のスパンボンド不織布。
【請求項７】
土木、建築、農業、産業又は生活資材用の、請求項１〜６いずれか１項に記載のスパンボンド不織布。
【請求項８】
請求項１〜６いずれか１項に記載のスパンボンド不織布を含む包装材料。
【発明の詳細な説明】
【技術分野】
【０００１】
本発明は、土木、建築、農業、産業、生活資材等の資材用途に適した燃焼時二酸化炭素発生量を抑制するスパンボンド不織布に関する。
【背景技術】
【０００２】
スパンボンド不織布は、布強度が強く、低コストで生産性が高いため、土木、建築、農業、産業、生活資材を中心に広範な用途で使用されている一方で、大量に普及したことから廃棄時の焼却処分における有害物質発生等の環境問題を引き起こしている。その中で地球温暖化への影響から排出量削減が強く望まれている二酸化炭素は燃焼の最終生成物であることから削減が難しいのが現状である。
【０００３】
他方、この焼却への対策として、埋め立てによって自然分解する生分解性樹脂も存在するが、大量に使用されるスパンボンド不織布を置き換え、全て埋め立てによって処分することは困難である為、廃棄方法は焼却が重要な位置を占めているのが現状である。
また、排気量そのものを削減する方法として、再生利用が行われているが、再生利用は未だ一部でしか採用されておらず、再利用を重ねるごとに強度等の物性が落ち、最終的に焼却されることとなるため、二酸化炭素排出の根本的な解決とはならない。以上の様な二酸化炭素排出問題を解決するため、二酸化炭素量を抑制する化合物を樹脂に配合する方法（例えば、特許文献１、２参照）が提案されている。
【０００４】
特許文献１や２では、二酸化炭素の発生を抑制する化合物を樹脂に添加して製造したポリエチレンフィルムについての記載がされている。しかし、特許文献１や２に記載している様な添加剤は通常フィルム生産工程で凝集を起こし、ゲル化（フィッシュアイ）や、繊維生産工程では糸切れを発生させる原因となる。特に繊維中における添加剤の凝集は繊維断面積が小さいため、紡糸時の繊維生産工程において曳糸性に顕著に影響する。
また、二酸化炭素発生量抑制剤の様な添加剤を添加すると通常繊維中の結晶配向性は抑制され、繊維・不織布の強度・伸度（タフネス）は低下するものである。また、ボンディング加工を強めることで不織布としての強度を得ることはできるが、タフネスは低下することで不織布の柔軟性は低下する。
【先行技術文献】
【特許文献】
【０００５】
【特許文献１】国際公開第２０１１／０３７２３８号
【特許文献２】特開２０１３−１２２０２０号公報
【発明の概要】
【発明が解決しようとする課題】
【０００６】
本発明が解決しようとする課題は、二酸化炭素発生量抑制剤を、繊維を構成するポリエステル系樹脂又はポリアミド系樹脂中に均一に分散し、かつ、紡糸条件を最適化することにより該繊維の結晶配向性・布の柔軟性を維持し、さらに燃焼時二酸化炭素発生量を抑制したスパンボンド不織布を提供することである。
【課題を解決するための手段】
【０００７】
本発明の不織布に添加する二酸化炭素発生量抑制剤は、耐熱性が良く、紡糸時に繊維内に直接混練することができ、また、繊維を構成するポリエステル系樹脂又はポリアミド系樹脂中に均一に分散されることで、凝集を引き起こすことがなく、繊維生産工程における曳糸性が良好となり、糸切れが発生することなく高紡速の繊維を得ることができ、強度の強い繊維を形成することが可能となる。更に該二酸化炭素発生量抑制剤は、繊維を構成するポリエステル系樹脂又はポリアミド系樹脂中へ添加しても該繊維の結晶配向性を低下することはなく、逆に紡糸条件を制御することで結晶配向性を向上させることができ、該繊維さらには形成される不織布の強伸度を向上させることができる。柔軟性を有する不織布は生産上の工程安定性や使用時の耐久性が向上したものであるため、土木、建築、農業、産業、生活資材、特に柔軟性が必要とされるカイロ等の包装材料に好適に使用できる。
【０００８】
即ち、本発明は下記の通りのものである。
［１］ポリエステル系樹脂又はポリアミド系樹脂から構成されるポリエステル系又はポリアミド系スパンボンド不織布であって、該ポリエステル系樹脂又はポリアミド系樹脂に、粒子径１５０ｎｍ〜２５０ｎｍの二酸化炭素発生量抑制剤が分散され、０．０３〜０．３０重量％で含有されており、かつ、該二酸化炭素発生量抑制剤が、酸化マグネシウム、アルミノケイ酸塩、及びチタン酸化合物からなる群から選ばれる少なくとも１種であることを特徴とする前記不織布。
［２］前記不織布の引張強度が２０〜４００Ｎ／５０ｍｍであり、引張伸度が１０〜７０％であり、かつ、タフネス指数が４０〜３００である、［１］に記載のスパンボンド不織布。
［３］前記不織布を構成する繊維の平均単糸繊度が０．７〜３．０ｄｔｅｘであり、かつ、前記不織布の目付が８〜１００ｇ／ｍ２である、［１］又は［２］に記載のスパンボンド不織布。
［４］前記ポリエステル系樹脂又はポリアミド系樹脂に分散助剤がさらに含有されている、［１］〜［３］のいずれかに記載のスパンボンド不織布。
［５］前記分散助剤が、脂肪酸金属塩、高分子界面活性剤、及び両親媒性脂質から成る群から選ばれる少なくとも１種である、［４］に記載のスパンボンド不織布。
［６］前記ポリエステル系樹脂又はポリアミド系樹脂が、ポリエチレンテレフタレート、ポリブチレンテレフタレート、ナイロン６、及びナイロン６６からなる群から選ばれる少なくとも１種である、［１］〜［５］のいずれかに記載のスパンボンド不織布。
［７］土木、建築、農業、産業又は生活資材用の、［１］〜［６］のいずれかに記載のスパンボンド不織布。
［８］［１］〜［６］のいずれかに記載のスパンボンド不織布を含む包装材料。
【発明の効果】
【０００９】
通常、繊維を構成する樹脂に添加剤を添加することは、添加剤凝集により、繊維生産工程で糸切れを発生させる原因となるし、また、繊維中の結晶配向性は抑制され、繊維・不織布の強度・伸度（タフネス）も低下する。これに反し、本発明の不織布は、二酸化炭素発生量抑制剤が均一分散されており、タフネス指数が向上され、燃焼時二酸化炭素発生量が抑制され、且つ、強伸度を有し、生産上の工程安定性や使用時の耐久性が向上したものであるため、土木、建築、農業、産業、生活資材として好適に利用可能である。
【発明を実施するための形態】
【００１０】
以下、本発明の実施形態について詳述する。
本実施形態の不織布を構成する繊維は、ポリエステル系樹脂及びポリアミド系樹脂からなる群から選ばれる。
【００１１】
前記ポリエステル系樹脂としては、熱可塑性ポリエステル、例えば、ポリエチレンテレフタレート、ポリブチレンテレフタレートやポリトリメチレンテレフタレートが代表例として挙げられる。また、熱可塑性ポリエステルは、エステルを形成する酸成分としてイソフタル酸やフタル酸等が重合または共重合されたポリエステルであってもよい。前記ポリエステル系樹脂の何れでも構わない。なかでも、強度、寸法安定性からポリエチレンテレフタレートを選択することが好ましい。
【００１２】
前記ポリアミド系樹脂としては、ナイロン６、ナイロン６６、ナイロン４、ナイロン４６、ナイロン１１、ナイロン１２、ナイロンＭＸＤ６（ポリメタキシレンアジパミド）が挙げられる。前記ポリアミド系樹脂の何れでも構わない。なかでも、強度、寸法安定性からナイロン６又はナイロン６６を選択することが好ましい。
また、前記ポリエステル系樹脂又はポリアミド系樹脂には、他の添加剤、例えば、核剤、難燃剤、無機充填剤、顔料、滑材、着色剤、耐熱安定剤、帯電防止剤、酸化防止剤等を添加してもよい。
【００１３】
本実施形態のスパンボンド不織布は以下の方法で製造されうる。ポリエステル系樹脂又はポリアミド系樹脂を溶融押出し、多数の紡糸孔を有する紡糸口金から糸条として吐出させる。次いで吐出された糸条を５℃〜２０℃に制御した冷風をあて冷却しながら牽引装置により牽引する。牽引装置より出た糸条を搬送コンベア上に堆積させ不織ウェブとして搬送する。搬送中の不織布ウェブを積層し、多層積層の不織ウェブとしてもよい。目的に応じて、本発明のスパンボンド（Ｓ）不織布をメルトブローン（Ｍ）繊維と積層してもよく、ＳＭ、ＳＭＳ、ＳＭＭＳ、ＳＭＳＭＳと積層した構造であってもよい。
【００１４】
紡糸温度は、好ましくは、樹脂の融点より３０℃〜１００℃高く、好ましくは４０℃〜９５℃、より好ましくは４５℃〜７０℃、さらに好ましくは５０℃〜６５℃高い温度である。紡糸温度は融点より１００℃を超えない範囲であれば、樹脂分解物による紡口表面の汚れが少なく、さらに樹脂の粘度が低くなることによる糸切れの発生を抑制することができる。他方、紡糸温度が融点より３０℃を超える範囲であれば、樹脂の粘度が高くなることによる糸切れの発生を抑制し、さらに紡糸時の紡口内圧力が高くなることによる樹脂漏れなどを抑制することができる。
樹脂の融点の測定には、ＳＩＩナノテクノロジー社製のＤＳＣ２１０を使用し、測定雰囲気：窒素ガス５０ｍｌ／ｍｉｎ、昇温速度：１０℃／ｍｉｎ、測定温度範囲：２５〜３００℃の条件下で行い、融解ピークの導入部分における変曲点の漸近線とＴｇより高い温度領域でのベースラインが交わる温度を融点とした。
【００１５】
本実施形態のスパンボンド繊維で構成された不織布ウェブを接合して不織布となす場合の接合手段としては、フラットカレンダーロールプレス、エンボスロールプレス等のカレンダー加熱接着方法、その他加熱接着方法では、熱風循環型、熱風貫通型、赤外線ヒーター型、不織布の両面に熱風を吹き付ける方法、あるいは加熱気体中に導入する方法等、各種の加熱する方法が用いられる。また、非加熱方式では、ニードルパンチ法、水流交絡接着等が用いられる。不織ウェブの形態保持や最終的に得られる不織布の強度の観点から、フラットカレンダーロールプレス又はエンボスロールプレスを選択することが好ましい。
【００１６】
前記フラットカレンダーロールプレスは、金属ロールと金属ロールの組み合わせの一対のロールに通して加工してもよいし、金属ロールと弾性ロールの組み合わせの一対又は二対のロールに通して加工してもよい。表面平滑性の観点では前者金属ロールと金属ロールの組み合わせを選択することが好ましく、不織布の通気性保持の観点では後者を選択することが好ましい。
【００１７】
前記エンボスロールプレスは、金属エンボスロールと金属フラットロールの組合せの一対のロールに通して加工することが生産性の面から好ましい。不織ウェブの形態保持や最終的に得られる不織布の強度の観点から、エンボス面積率は５〜４０％、好ましくは５〜３０％、更に好ましくは６〜２０％である。エンボス形状は特に限定することはないが、円形状、楕円形状、ダイヤ形状、矩形状であることが好ましく、土木、建築、農業、産業、生活資材に好適に使用できる強伸度および柔軟性を有する不織布を得ることができる。
【００１８】
本実施形態の不織布の引張強度は２０Ｎ／５０ｍｍ以上４００Ｎ／５０ｍｍ以下であり、且つ引張伸度は２０％以上７０％以下である。また、タフネス指数は以下の式（１）：
タフネス指数＝引張強度（Ｎ／５０ｍｍ）×引張伸度（％）／目付（ｇ／ｍ２）  …式（１）
で算出され、好ましくは４０以上３００以下であり、より好ましくは４５以上２５０以下であり、更に好ましくは５０以上２００以下である。
引張強度、引張伸度、及びタフネス指標がこの範囲であると、不織布の加工性の面や土木、建築、農業、産業、生活資材として使用に適した範囲となる。タフネス指数が当範囲から外れると、工程上での布破断や、皺発生等の不具合が発生し易くなる。
【００１９】
また、不織布を構成する繊維の繊度について制限はなく、通常のスパンボンド不織布に使用される繊維の繊度は生産性や通気性、風合いの点から、好ましくは０．７〜３．０ｄｔｅｘ程度、より好ましくは１．０〜２．８ｄｔｅｘ、更に好ましくは１．２〜２．５ｄｔｅｘである。
【００２０】
本実施形態の不織布の目付は、好ましくは８ｇ／ｍ２以上１００ｇ／ｍ２以下が好ましく、さらに好ましくは１０ｇ／ｍ２以上６０ｇ／ｍ２以下、特に好ましくは１０ｇ／ｍ２以上３０ｇ／ｍ２以下である。８ｇ／ｍ２以上であれば土木、建築、農業、産業、生活資材に使用される不織布としての強度を満足し、１００ｇ／ｍ２以下であれば、土木、建築、農業、産業、生活資材に使用される不織布の通気性を満足し、広範な用途への適応が可能である。
【００２１】
本実施形態のスパンボンド不織布は、燃焼時二酸化炭素発生量を抑制することができ、使用後焼却廃棄している土木、建築、農業、産業、生活資材に好適に使用することができる。例えば、土木資材、建築資材であれば屋根下材、土木安定シート、断熱材面材、床材、ハウスラップなどが挙げられる。農業資材であれば、べた掛け、農資ポットなどが挙げられる。産業資材、生活資材であれば、食品包材、風呂敷、テープヤーン、靴資材、カイロ、ティーバック、クリーンカバー、メディカルガウン、自動車用資材、合紙、電線被覆材、テープ基材、膜機材、液体フィルター、エアーフィルター、不織布ワイパー、防護服などが挙げられる。尚、スパンボンド不織布が適応できるものであれば本用途は限定されるものではない。
【００２２】
本実施形態の不織布は二酸化炭素発生量抑制剤が繊維中に１５０〜２５０ｎｍの粒子径で均一分散している事が好ましい。さらに好ましくは１５０〜２００ｎｍであり、粒子径が１５０ｎｍ以上であれば二酸化炭素発生量を抑制する効果を発現し、２５０ｎｍ以下であれば凝集を引き起こすことがなく、紡糸工程において糸切れを発生することがない。繊維に均一分散している二酸化炭素発生量抑制剤の添加量は０．０３〜０．３０重量％が好ましい。好ましくは０．０５〜０．２５重量％、更に好ましくは０．１０〜０．２０重量％である。添加量が多すぎると、紡糸時糸切れを発生させる原因となるものである。特に繊維中における添加剤の凝集は繊維断面積が小さいため、紡糸時の繊維生産工程において曳糸性に顕著に影響する。他方、添加量が０．０３重量％未満では、二酸化炭素発生量抑制効果が発現しないものである。
【００２３】
本願明細書中、二酸化炭素発生量抑制剤とは、二酸化炭素を化学的又は物理的に吸着する物質であればいかなるものでも構わないが、例えば、金属水酸化物、金属酸化物、アルミノケイ酸塩、チタン酸化合物、リチウムシリケート、シリカゲル、アルミナ、活性炭が挙げられる。
【００２４】
前記金属水酸化物としては、水酸化リチウム、水酸化ナトリウム、水酸化マグネシウム、水酸化カルシウム、水酸化バリウム等が挙げられる。
【００２５】
前記金属酸化物としては、酸化マグネシウム、酸化カルシウム、酸化亜鉛等が挙げられる。
【００２６】
前記アルミノケイ酸塩としては、非晶質アルミノシリケート、天然ゼオライト、合成ゼオライト等が挙げられる。
【００２７】
前記チタン酸化合物としては、チタン酸バリウム、オルソチタン酸バリウム等が挙げられる。
【００２８】
前記ポリエステル系樹脂又はポリアミド系樹脂には分散助剤をされに添加してもよい。該における分散助剤は脂肪酸金属塩、高分子界面活性剤、両親媒性脂質のうち少なくとも１種であることができる。
【００２９】
例えば、微小なカプセル状のリポソームによって二酸化炭素発生量抑制剤及び結晶核剤を内包し、前記樹脂中に効率よく均一分散させることができる。
【００３０】
また、二酸化炭素発生量抑制剤と分散助剤とを、分散処理、超臨界流体処理、超音波照射、撹拌処理等の方法で混合し、得られた二酸化炭素発生量抑制剤と分散助剤との混合物を、樹脂に添加することにより、樹脂との相溶性が低い二酸化炭素発生量抑制剤を凝集させずに、該樹脂に均一に分散させることができ、高い二酸化炭素の吸収効果を有する二酸化炭素発生量抑制樹脂を得ることができる。
【００３１】
二酸化炭素発生量抑制効果としては３０％以上が好ましく、より好ましくは４０％以上、さらに好ましくは５０％以上である。この範囲の二酸化炭素発生量抑制効果であれば、地球温暖化への影響から望まれている二酸化炭素削減効果と言える。
【００３２】
本実施形態のスパンボンド不織布の製造においては、二酸化炭素発生量抑制剤が繊維中に均一に分散されているので、曳糸性が良く、紡糸工程において繊維の糸切れが発生しにくい。更に繊維の結晶配向性は低下しておらず、逆に紡糸条件を特定範囲で制御することで結晶配向性を向上させることができため、得られる繊維さらには形成される不織布の強伸度を向上させることができる。
【実施例】
【００３３】
以下、実施例及び比較例により本発明を具体的に説明するが、本発明は下記実施例のみに限定されるものではない。
尚、実施例及び比較例において使用した各種特性の評価方法は下記のとおりであり、得られた物性を以下の表１及び２に示す。
【００３４】
１．平均単糸繊度（ｄｔｅｘ）
不織布のＣＤ方向に５等分して１ｃｍ角の試験片を採取し、キーエンス社製マイクロスコープＶＨＸ−７００Ｆで繊維の直径を各２０点ずつ測定し、その平均値を算出した。
【００３５】
２．目付（ｇ／ｍ２）
ＪＩＳ−Ｌ１９０６に準じ、ＭＤ方向２０ｃｍ×ＣＤ方向５ｃｍの試験片を不織布のＣＤ方向に採取位置が均等になるように５枚採取して質量を測定し、その平均値を単位面積あたりの重量に換算して目付（ｇ／ｍ２）として求めた。
【００３６】
３．引張強度（Ｎ／５ｃｍ）、引張伸度（％）、タフネス指標
ＪＩＳ  Ｌ−１９０６に準じ、ＣＤ方向均等になる様に、ＣＤ方向５ｃｍ、ＭＤ方向２０ｃｍの試験片を不織布のＣＤ方向に採取位置が均等になるように５枚採取して、引張試験機で、つかみ間隔１０ｃｍ、引張速度３０ｃｍ／分で測定した。ＭＤ方向各５点の試料を測定し、測定値を平均して引張強度と引張伸度を算出した。タフネス指数は以下の式：
タフネス指数＝引張強度（Ｎ／５ｃｍ）×引張伸度（％）／目付（ｇ／ｍ２）
から算出した。
【００３７】
４．二酸化炭素発生量抑制剤の平均粒子径
粒度分布計（Particle Sizing System Co.製  NICOMP 380ZLS型）を用いて測定した。
【００３８】
５．二酸化炭素発生量抑制剤の分散性
凝集する目安として剤粒子の大きさが４００ｎｍ以上とし、超高分解能電界放出形走査電子顕微鏡 S-5500（株式会社 日立ハイテクノロジーズ社製）明視野STEMにて20000倍率の繊維断面を観察した。４００ｎｍ以上のサイズの塊が無ければ分散性を「良」、あれば「悪」として評価した。
６．二酸化炭素発生量抑制効果
＜低温熱分解物の調製＞
一般的な自治体焼却炉で使用されているストーカ炉を想定し、各実施例で得られた二酸化炭素発生量抑制不織布と、二酸化炭素発生量抑制を含有しない不織布とをＴＧ／ＤＴＡ装置で雰囲気ガス窒素／空気、測定範囲３０〜４００℃、昇温速度１０℃／分、ガス流量２００ｍＬ／分条件で処理し低温熱分解物を得た。
＜不織布の二酸化炭素発生量抑制効果の測定＞
上記で調製した熱分解物１０ｍｇをＪＩＳ−Ｋ７２１７に準じ、空気下８００℃で１０分間燃焼させ、その際に発生した二酸化炭素を、熱伝導度検出器を備えたガスクロマトグラフで定量測定した。二酸化炭素発生量抑制剤を含有しない不織布から発生した二酸化炭素量と各実施例で得られた不織布から発生した二酸化炭素量との差の割合から二酸化炭素削減効果を算出した。
【００３９】
〔実施例１〕
ポリエチレンテレフタレート樹脂（融点２５４℃、密度１．３８ｇ／ｃｍ３）に平均粒子径２００ｎｍのアルミノケイ酸ナトリウムからなる二酸化炭素発生量抑制剤を純分で０．０３重量％になる様に添加した。この二酸化炭素発生量抑制剤を添加したナイロン６樹脂をスパンボンド法により、単孔吐出量０．９０ｇ／ｍｉｎ・Ｈｏｌｅ、紡糸温度２９５℃で押出し、このフィラメント群をエアジェットによる高速気流牽引装置を使用して牽引し、移動捕集面に向けて押し出し、平均単糸繊度２．００ｄｔｅｘの不織布ウェブを得た。
【００４０】
次いで、得られたウェブを、フラットロールとエンボスロール（パターン仕様：菱形、直行配列、縦横ピッチ２．０ｍｍ、圧着面積率１４．７％）の間に通して温度２４０℃と線圧３５ｋｇｆ／ｃｍで繊維同士を接着し、目付２０ｇ／ｍ２のスパンボンド不織布を得た。
【００４１】
〔実施例２〕
平均粒子径２００ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。
【００４２】
〔実施例３〕
平均粒子径２００ｎｍのアルミノケイ酸ナトリウムからなる二酸化炭素発生量抑制剤を純分で０．１５重量％となる様に、実施例１と同様にして平均単糸繊度２．００ｄｔｅｘ、目付２０ｇ／ｍ２のスパンボンド不織布を得た。
【００４３】
〔実施例４〕
平均粒子径２００ｎｍのアルミノケイ酸ナトリウムからなる二酸化炭素発生量抑制剤を純分で０．３０重量％となる様に、実施例１と同様にして平均単糸繊度２．４５ｄｔｅｘ、目付２０ｇ／ｍ２のスパンボンド不織布を得た。
【００４４】
〔実施例５〕
平均粒子径２００ｎｍのアルミノケイ酸ナトリウムからなる二酸化炭素発生量抑制剤を純分で０．１５重量％となる様に、実施例１と同様にして平均単糸繊度３．００ｄｔｅｘ、目付２０ｇ／ｍ２のスパンボンド不織布を得た。
【００４５】
〔実施例６〕
平均粒子径２００ｎｍのアルミノケイ酸ナトリウムからなる二酸化炭素発生量抑制剤を純分で０．１５重量％となる様に、実施例１と同様にして平均単糸繊度１．４０ｄｔｅｘ、目付３０ｇ／ｍ２のスパンボンド不織布を得た。
【００４６】
〔実施例７〕
平均粒子径２００ｎｍのアルミノケイ酸ナトリウムからなる二酸化炭素発生量抑制剤を純分で０．１５重量％となる様に、実施例１と同様にして平均単糸繊度０．０７ｄｔｅｘ、目付２０ｇ／ｍ２のスパンボンド不織布を得た。
【００４７】
〔実施例８〕
平均粒子径２００ｎｍのアルミノケイ酸ナトリウムからなる二酸化炭素発生量抑制剤を純分で０．１５重量％となる様に、実施例１と同様にして平均単糸繊度２．４５ｄｔｅｘ、目付８ｇ／ｍ２のスパンボンド不織布を得た。
【００４８】
〔実施例９〕
平均粒子径２００ｎｍのアルミノケイ酸ナトリウムからなる二酸化炭素発生量抑制剤を純分で０．１５重量％となる様に、実施例１と同様にして平均単糸繊度２．４５ｄｔｅｘ、目付６０ｇ／ｍ２のスパンボンド不織布を得た。
【００４９】
〔実施例１０〕
平均粒子径２００ｎｍの酸化マグネシウムからなる二酸化炭素発生量抑制剤を純分で０．１０重量％となる様に、実施例１と同様にして平均単糸繊度２．００ｄｔｅｘ、目付２０ｇ／ｍ２のスパンボンド不織布を得た。
【００５０】
〔実施例１１〕
平均粒子径２００ｎｍのチタン酸バリウムからなる二酸化炭素発生量抑制剤を純分で０．１０重量％となる様に、実施例１と同様にして平均単糸繊度２．００ｄｔｅｘ、目付２０ｇ／ｍ２のスパンボンド不織布を得た。
【００５１】
〔実施例１２〕
ポリブチレンテレフタレート樹脂（融点２２５℃、密度１．３８ｇ／ｃｍ３）に平均粒子径２００ｎｍのアルミノケイ酸ナトリウムからなる二酸化炭素発生量抑制剤を純分で０．１０重量％となる様に添加し、実施例１と同様にして平均単糸繊度２．００ｄｔｅｘ、目付２０ｇ／ｍ２のスパンボンド不織布を得た。
【００５２】
〔実施例１３〕
平均粒子径が１５０ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。
【００５３】
〔実施例１４〕
平均粒子径が２５０ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。
【００５４】
〔実施例１５〕
ナイロン６樹脂（融点２２３℃、密度１．１４ｇ／ｃｍ３）に平均粒子径２００ｎｍのアルミノケイ酸ナトリウムからなる二酸化炭素発生量抑制剤を純分で０．０３重量％になる様に添加した。この二酸化炭素発生量抑制剤を添加したナイロン６樹脂をスパンボンド法により、単孔吐出量０．９０ｇ／ｍｉｎ・Ｈｏｌｅ、紡糸温度２６５℃で押出し、このフィラメント群をエアジェットによる高速気流牽引装置を使用して牽引し、移動捕集面に向けて押し出し、平均単糸繊度２．００ｄｔｅｘの不織布ウェブを得た。
【００５５】
次いで、得られたウェブを、フラットロールとエンボスロール（パターン仕様：直径０．４２５ｍｍ円形、千鳥配列、横ピッチ２．１ｍｍ、縦ピッチ１．１ｍｍ、圧着面積率６．３％）の間に通して温度１９０℃と線圧３５ｋｇｆ／ｃｍで繊維同士を接着し、目付２０ｇ／ｍ２のスパンボンド不織布を得た。
【００５６】
〔実施例１６〕
平均粒子径２００ｎｍのアルミノケイ酸ナトリウムからなる二酸化炭素発生量抑制剤を純分で０．０９重量％となる様に、実施例１３と同様にして平均単糸繊度２．４５ｄｔｅｘ、目付２０ｇ／ｍ２のスパンボンド不織布を得た。
【００５７】
〔実施例１７〕
平均粒子径２００ｎｍのアルミノケイ酸ナトリウムからなる二酸化炭素発生量抑制剤を純分で０．１５重量％となる様に、実施例１３と同様にして平均単糸繊度２．００ｄｔｅｘ、目付２０ｇ／ｍ２のスパンボンド不織布を得た。
【００５８】
〔実施例１８〕
平均粒子径２００ｎｍのアルミノケイ酸ナトリウムからなる二酸化炭素発生量抑制剤を純分で０．３０重量％となる様に、実施例１３と同様にして平均単糸繊度２．４５ｄｔｅｘ、目付２０ｇ／ｍ２のスパンボンド不織布を得た。
【００５９】
〔実施例１９〕
平均粒子径２００ｎｍのアルミノケイ酸ナトリウムからなる二酸化炭素発生量抑制剤を純分で０．１５重量％となる様に、実施例１３と同様にして平均単糸繊度３．００ｄｔｅｘ、目付２０ｇ／ｍ２のスパンボンド不織布を得た。
【００６０】
〔実施例２０〕
平均粒子径２００ｎｍのアルミノケイ酸ナトリウムからなる二酸化炭素発生量抑制剤を純分で０．１５重量％となる様に、実施例１３と同様にして平均単糸繊度１．４０ｄｔｅｘ、目付３０ｇ／ｍ２のスパンボンド不織布を得た。
【００６１】
〔実施例２１〕
平均粒子径２００ｎｍのアルミノケイ酸ナトリウムからなる二酸化炭素発生量抑制剤を純分で０．１５重量％となる様に、実施例１３と同様にして平均単糸繊度０．０７ｄｔｅｘ、目付２０ｇ／ｍ２のスパンボンド不織布を得た。
【００６２】
〔実施例２２〕
平均粒子径２００ｎｍのアルミノケイ酸ナトリウムからなる二酸化炭素発生量抑制剤を純分で０．１５重量％となる様に、実施例１３と同様にして平均単糸繊度２．４５ｄｔｅｘ、目付８ｇ／ｍ２のスパンボンド不織布を得た。
【００６３】
〔実施例２３〕
平均粒子径２００ｎｍのアルミノケイ酸ナトリウムからなる二酸化炭素発生量抑制剤を純分で０．１５重量％となる様に、実施例１３と同様にして平均単糸繊度２．４５ｄｔｅｘ、目付６０ｇ／ｍ２のスパンボンド不織布を得た。
【００６４】
〔実施例２４〕
平均粒子径２００ｎｍの酸化マグネシウムからなる二酸化炭素発生量抑制剤を純分で０．１０重量％となる様に、実施例１３と同様にして平均単糸繊度２．００ｄｔｅｘ、目付２０ｇ／ｍ２のスパンボンド不織布を得た。
【００６５】
〔実施例２５〕
平均粒子径２００ｎｍのチタン酸バリウムからなる二酸化炭素発生量抑制剤を純分で０．１０重量％となる様に、実施例１３と同様にして平均単糸繊度２．００ｄｔｅｘ、目付２０ｇ／ｍ２のスパンボンド不織布を得た。
【００６６】
〔実施例２６〕
ナイロン６６樹脂（融点２６５℃、密度１．１４ｇ／ｃｍ３）に平均粒子径２００ｎｍのアルミノケイ酸ナトリウムからなる二酸化炭素発生量抑制剤を純分で０．１０重量％となる様に添加し、実施例１３と同様にして平均単糸繊度２．００ｄｔｅｘ、目付２０ｇ／ｍ２のスパンボンド不織布を得た。
【００６７】
〔実施例２７〕
平均粒子径１５０ｎｍのアルミノケイ酸ナトリウムからなる二酸化炭素発生量抑制剤を純分で０．０９重量％となる様に、実施例１３と同様にして平均単糸繊度２．４５ｄｔｅｘ、目付２０ｇ／ｍ２のスパンボンド不織布を得た。
【００６８】
〔実施例２８〕
平均粒子径２５０ｎｍのアルミノケイ酸ナトリウムからなる二酸化炭素発生量抑制剤を純分で０．０９重量％となる様に、実施例１３と同様にして平均単糸繊度２．４５ｄｔｅｘ、目付２０ｇ／ｍ２のスパンボンド不織布を得た。
【００６９】
〔比較例１〕
ポリエチレンテレフタレート樹脂（融点２５４℃、密度１．３８ｇ／ｃｍ３）にアルミノケイ酸ナトリウムからなる二酸化炭素発生量抑制剤を純分で０．０２重量％となる様に、実施例１と同様にして平均単糸繊度２．００ｄｔｅｘ、目付２０ｇ／ｍ２のスパンボンド不織布を得た。比較例１の二酸化炭素発生量抑制剤添加量では、二酸化炭素発生量削減効果が２２％と低い値であった。
【００７０】
〔比較例２〕
ポリエチレンテレフタレート樹脂（融点２５４℃、密度１．３８ｇ／ｃｍ３）を使用し実施例１と同様にして平均単糸繊度２．００ｄｔｅｘ、目付２０ｇ／ｍ２のスパンボンド不織布を得た。比較例２では二酸化炭素発生量抑制剤を添加していないため、抑制効果が発現しなかった。
【００７１】
〔比較例３〕
ポリエチレンテレフタレート樹脂（融点２５４℃、密度１．３８ｇ／ｃｍ３）にアルミノケイ酸ナトリウムからなる二酸化炭素発生量抑制剤を純分で０．３５重量％となる様に、実施例１と同様にして平均単糸繊度２．００ｄｔｅｘ、目付２０ｇ／ｍ２のスパンボンド不織布を得たが、紡糸時の糸切れが多く、品位の悪い不織布となった。
【００７２】
〔比較例４〕
平均粒子径１００ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た。比較例４では二酸化炭素発生量抑制剤の平均粒子径が１５０ｎｍ未満であったため、二酸化炭素発生量削減効果が２５％と低い値となった。
【００７３】
〔比較例５〕
平均粒子径４００ｎｍのアルミノケイ酸ナトリウムからなる二酸化炭素発生量抑制剤を純分で０．０９重量％となる様に、実施例１と同様にして平均単糸繊度２．４５ｄｔｅｘ、目付２０ｇ／ｍ２のスパンボンド不織布を得た 。比較例５では二酸化炭素発生量抑制剤の平均粒子径２５０ｎｍを超えていたため、紡糸時の糸切れが多く、品位の悪い不織布となった。
【００７４】
〔比較例６〕
ナイロン６樹脂（融点２２３℃、密度１．１４ｇ／ｃｍ３）にアルミノケイ酸ナトリウムからなる二酸化炭素発生量抑制剤を純分で０．０２重量％となる様に、実施例１３と同様にして平均単糸繊度２．００ｄｔｅｘ、目付２０ｇ／ｍ２のスパンボンド不織布を得た。比較例１の二酸化炭素発生量抑制剤添加量では、二酸化炭素発生量削減効果が２５％と低い値であった。
【００７５】
〔比較例７〕
ナイロン６樹脂（融点２２３℃、密度１．１４ｇ／ｃｍ３）を使用し実施例１３と同様にして平均単糸繊度２．００ｄｔｅｘ、目付２０ｇ／ｍ２のスパンボンド不織布を得た。比較例２では二酸化炭素発生量抑制剤を添加していないため、抑制効果が発現しなかった。
【００７６】
〔比較例８〕
ナイロン６樹脂（融点２２３℃、密度１．１４ｇ／ｃｍ３）にアルミノケイ酸ナトリウムからなる二酸化炭素発生量抑制剤を純分で０．３５重量％となる様に、実施例１３と同様にして平均単糸繊度２．００ｄｔｅｘ、目付２０ｇ／ｍ２のスパンボンド不織布を得たが、紡糸時の糸切れが多く、品位の悪い不織布となった。
【００７７】
〔比較例９〕
平均粒子径１００ｎｍのアルミノケイ酸ナトリウムからなる二酸化炭素発生量抑制剤を純分で０．０９重量％となる様に、実施例１３と同様にして平均単糸繊度２．４５ｄｔｅｘ、目付２０ｇ／ｍ２のスパンボンド不織布を得た。比較例９では二酸化炭素発生量抑制剤の平均粒子径が１５０ｎｍ未満であったため、二酸化炭素発生量削減効果が２５％と低い値であった。
【００７８】
〔比較例１０〕
平均粒子径４００ｎｍのアルミノケイ酸ナトリウムからなる二酸化炭素発生量抑制剤を純分で０．０９重量％となる様に、実施例１３と同様にして平均単糸繊度２．４５ｄｔｅｘ、目付２０ｇ／ｍ２のスパンボンド不織布を得た。比較例１０では二酸化炭素発生量抑制剤の平均粒子径２５０ｎｍを超えていたため、紡糸時の糸切れが多く、品位の悪い不織布となった。
【００７９】
【表１】
0006584908.tif 000002
【００８０】
【表２】
0006584908.tif 000003
【産業上の利用可能性】
【００８１】
本発明のスパンボンド不織布は、燃焼時二酸化炭素発生量を抑制することができ、且つ、強伸度を有し、生産上の工程安定性や着用時の破断を抑制する効果を奏するため、土木、建築、農業、産業、生活資材用途に好適に利用可能である。